(57)【要約】【課題】  表面性、耐摩耗性、剛性、走行安定性に優れた工業用二層織物を提供する。【解決手段】  上面側経糸と下面側経糸が上下に配置して組を形成し、上面側経糸と上面側緯糸とからなる上面側織物と、下面側経糸と下面側緯糸とからなる下面側織物で構成され、上面側織物と下面側織物を経方向の糸で接結してなる工業用二層織物において、下面側織物は、上面側緯糸と下面側緯糸と織り合わされる組を形成した経地糸接結糸または下面側経糸が１本の下面側緯糸の下側を通り、次いで複数本の下面側緯糸の上側を通る組織からなり、該経糸の片側隣に配置する経糸も同じ下面側緯糸の上下を通る同組織とし、これら２本ペアの経糸をシフトさせて順次配置して下面側織物の完全組織を形成してなり、下面側緯糸は連続する２本の経糸の上を通った後、複数本の経糸の下側を通って下面側表面にロングクリンプを形成する組織であることを特徴とする工業用二層織物である。【選択図】        図２
2006152462.tif 000002
【特許請求の範囲】
【請求項１】
上面側経糸と下面側経糸が上下に配置して組を形成し、上面側経糸と上面側緯糸とからなる上面側織物と、下面側経糸と下面側緯糸とからなる下面側織物で構成され、上面側織物と下面側織物を経方向の糸で接結してなる工業用二層織物において、
下面側織物は、上面側緯糸と下面側緯糸と織り合わされる組を形成した経地糸接結糸または下面側経糸が１本の下面側緯糸の下側を通り、次いで複数本の下面側緯糸の上側を通る組織からなり、該経糸の片側隣に配置する経糸も同じ下面側緯糸の上下を通る同組織とし、これら２本ペアの経糸をシフトさせて順次配置して下面側織物の完全組織を形成してなり、下面側緯糸は連続する２本の経糸の上を通った後、複数本の経糸の下側を通って下面側表面にロングクリンプを形成する組織であることを特徴とする工業用二層織物。
【請求項２】
上下に配置された１組以上の上面側経糸と下面側経糸の両方が、上面側緯糸および下面側緯糸と織り合わされて上面側表面組織の一部と下面側表面組織の一部を形成する経地糸接結糸であり、上面側表面は組になった経地糸接結糸がそれぞれ別の上面側緯糸と織り合わされ、それらが協働して上面側完全組織を構成する１本の経糸として機能することを特徴とする、請求項１に記載された工業用二層織物。
【請求項３】
請求項２に記載された組になった経地糸接結糸が、一方の経地糸接結糸が上面側緯糸と織り合わされているところの下側で、もう一方の経地糸接結糸が少なくとも１本の下面側緯糸と織り合わされ、且つ、一方の経地糸接結糸が少なくとも１本の下面側緯糸と織り合わされているところの上側で、もう一方の経地糸接結糸が上面側緯糸と織り合わされ、１組の経地糸接結糸が互いに補完し合って上面側経糸表面組織と下面側経糸表面組織を形成していることを特徴とする工業用二層織物。
【請求項４】
同じ下面側緯糸の上下を通る同組織のペアの経糸のうち、一方が上下の織物組織を補完し合って各々の織物組織を構成する経地糸接結糸であり、もう一方が上面側経糸と組を形成している下面側経糸であることを特徴とする、請求項１ないし３のいずれか１項に記載された工業用二層織物。
【請求項５】
上面側表面に上面側緯糸と、上面側緯糸よりも線径の小さい補助緯糸が交互に配置され、且つ補助緯糸が複数本の経糸の上側を通るロングクリンプを形成する部分を有する組織である、請求項１ないし４のいずれか１項に記載された工業用二層織物。
【請求項６】
下面側織物を形成する組織が６シャフト以上の偶数シャフトであり、綾織りまたは崩し綾織りであることを特徴とする、請求項１ないし５のいずれか１項に記載された工業用二層織物。
【請求項７】
上面側経糸と下面側経糸と経地糸接結糸の線径が等しいことを特徴とする、請求項１ないし６のいずれか１項に記載された工業用二層織物。
【発明の詳細な説明】
【技術分野】
【０００１】
本発明は、耐摩耗性、表面性、剛性、走行安定性、ろ水性等の工業用織物に要求される物性を満足させる、経地糸接結糸を用いた工業用織物に関する。
【背景技術】
【０００２】
従来から工業用織物としては経糸、緯糸で製織した織物が広く使用されており、例えば抄紙用ワイヤーや搬送用ベルト、ろ布等その他にも多くの分野で使用されており、用途や使用環境に適した織物特性が要求されている。特に織物の網目を利用して原料の脱水等を行う製紙工程で使用される抄紙用ワイヤーでの要求は厳しく、紙に織物のワイヤーマークを転写しにくい表面性に優れた織物、また過酷な環境下においても好適に使用できる程度の耐摩耗性、剛性を持ち合わせたもの、そして良好な紙を製造するために必要な条件を長期間持続することのできる織物が要求されている。その他にも繊維支持性、製紙の歩留まりの向上、良好なろ水性、寸法安定性、走行安定性等が要求されている。さらに近年では抄紙マシンが高速化しているため、それに伴い抄紙用ワイヤーへの要求も一段と厳しいものとなっている。
このように工業用織物の中でも最も要求が厳しい抄紙用織物について説明すればほとんどの工業用織物の要求とその解決について理解できるので、以下抄紙用織物を代表して本発明を説明する。
抄紙用織物としては特に紙に織物のワイヤーマークを転写しにくい優れた表面性、微細な繊維をとめる繊維支持性、過酷な走行条件においても長期間走行できる耐摩耗性、使用末期まで安定した走行が行える走行安定性、剛性等が非常に重要である。これらを満足させる織物として組織や構成に関する研究が進められているが、最近では上下組になった上面側経糸、下面側経糸の一部を上面側緯糸、下面側緯糸の両方と織り合わされ上面側表面、下面側表面を形成しつつも接結機能を有する経地糸接結糸とした２層織物が使用されている。特開２００３−３４２８８９号公報にも経地糸接結糸を用いた２層織物が公開されている。この織物は経地糸接結糸を用いているため付加的な接結糸が無く、上面側織物組織を崩すことがないため、表面性に優れる。しかし、この公報で説明されている織物は下面側織物を構成する下面側緯糸が２本の経糸の上側、次いで２本の経糸の下側を通る組織であるため下面側表面に下面側緯糸のロングクリンプが形成されなく、耐摩耗性に優れるとはいえない。一般的に下面側緯糸をロングクリンプ組織とすれば耐摩耗性は向上するのであるが、経地糸接結糸を用いた織物では、線径、織物の構造及び用途等によって織物組織が制限される場合がある。例えば、特開２００３−３４２８８９号公報の織物は下面側織物において、下面側緯糸が２本の経糸の上側を通り、次いで２本の経糸の下側を通る組織である。この織物では隣接する下面側の経糸のペア間にろ水空間が形成され、該織物を小径の糸で構成することで網厚の薄いティッシュ製造用織物に適したものとなる。この織物は網厚の薄いティッシュ抄造用織物として適している構造であるが、耐摩耗性、剛性が要求される用途では適していない。また、この組織の織物の下面側緯糸に大径の糸を用いたとしても、下面側緯糸が曲がりにくいため、下面側表面に現れる経糸は突出し摩耗しやすくなってしまう。
このように、経地糸接結糸を用いた織物において、耐摩耗性、表面性、剛性、走行安定性、ろ水性の全てを満足する工業用織物は未だ開発されていなかった。
【特許文献１】特開２００３−３４２８８９号公報
【発明の開示】
【発明が解決しようとする課題】
【０００３】
本発明は工業用織物に必要とされる表面性、耐摩耗性、剛性、走行安定性、ろ水性等の全ての要求を満足させる工業用二層織物を提供しようとするものである。
【課題を解決するための手段】
【０００４】
本発明は、
「１．  上面側経糸と下面側経糸が上下に配置して組を形成し、上面側経糸と上面側緯糸とからなる上面側織物と、下面側経糸と下面側緯糸とからなる下面側織物で構成され、上面側織物と下面側織物を経方向の糸で接結してなる工業用二層織物において、
下面側織物は、上面側緯糸と下面側緯糸と織り合わされる組を形成した経地糸接結糸または下面側経糸が１本の下面側緯糸の下側を通り、次いで複数本の下面側緯糸の上側を通る組織からなり、該経糸の片側隣に配置する経糸も同じ下面側緯糸の上下を通る同組織とし、これら２本ペアの経糸をシフトさせて順次配置して下面側織物の完全組織を形成してなり、下面側緯糸は連続する２本の経糸の上を通った後、複数本の経糸の下側を通って下面側表面にロングクリンプを形成する組織であることを特徴とする工業用二層織物。
２．  上下に配置された１組以上の上面側経糸と下面側経糸の両方が、上面側緯糸および下面側緯糸と織り合わされて上面側表面組織の一部と下面側表面組織の一部を形成する経地糸接結糸であり、上面側表面は組になった経地糸接結糸がそれぞれ別の上面側緯糸と織り合わされ、それらが協働して上面側完全組織を構成する１本の経糸として機能することを特徴とする、１項に記載されている工業用二層織物。
３．  ２項に記載されている組になった経地糸接結糸が、一方の経地糸接結糸が上面側緯糸と織り合わされているところの下側で、もう一方の経地糸接結糸が少なくとも１本の下面側緯糸と織り合わされ、且つ、一方の経地糸接結糸が少なくとも１本の下面側緯糸と織り合わされているところの上側で、もう一方の経地糸接結糸が上面側緯糸と織り合わされ、１組の経地糸接結糸が互いに補完し合って上面側経糸表面組織と下面側経糸表面組織を形成していることを特徴とする工業用二層織物。
４．  同じ下面側緯糸の上下を通る同組織のペアの経糸のうち、一方が上下の織物組織を補完し合って各々の織物組織を構成する経地糸接結糸であり、もう一方が上面側経糸と組を形成している下面側経糸であることを特徴とする、１項ないし３項のいずれか１項に記載された工業用二層織物。
５．  上面側表面に上面側緯糸と、上面側緯糸よりも線径の小さい補助緯糸が交互に配置され、且つ補助緯糸が複数本の経糸の上側を通るロングクリンプを形成する部分を有する組織である、１項ないし４項のいずれか１項に記載された工業用二層織物。
６．  下面側織物を形成する組織が６シャフト以上の偶数シャフトであり、綾織りまたは崩し綾織りであることを特徴とする、１項ないし５項のいずれか１項に記載された工業用二層織物。
７．  上面側経糸と下面側経糸と経地糸接結糸の線径が等しいことを特徴とする、１項ないし６項のいずれか１項に記載されたの工業用二層織物。」
に関する。
【発明の効果】
【０００５】
本発明の工業用二層織物は、上下織物組織を互いに補完する組になった経地糸接結糸を配置し、下面側織物を、隣接する２本の経糸を同じ下面側緯糸の上下を通る同組織とし、且つ下面側緯糸が下面側表面にロングクリンプを形成する組織としたことで、耐摩耗性、表面性、剛性、走行安定性、ろ水性を向上することができる。
【発明を実施するための最良の形態】
【０００６】
本発明の工業用織物は、上面側経糸と下面側経糸が上下に配置して組を形成し、上面側経糸と上面側緯糸とからなる上面側織物と、下面側経糸と下面側緯糸とからなる下面側織物で構成され、上面側織物と下面側織物を経方向の糸で接結してなる工業用二層織物であり、下面側織物は、経糸が１本の下面側緯糸の下側を通り、次いで複数本の下面側緯糸の上側を通る組織からなり、該経糸の片側隣に配置する経糸も同じ下面側緯糸の上下を通る同組織とし、これら２本ペアの経糸を下面側緯糸数本分シフトさせて順次配置して下面側織物の完全組織を形成してなり、下面側緯糸は連続する２本の経糸の上を通った後、複数本の経糸の下側を通って下面側表面にロングクリンプを形成する組織としたことを特徴とする工業用二層織物である。
本発明の工業用二層織物は上面側経糸と下面側経糸が上下に配置されそれらが組を形成している。上面側経糸は上面側緯糸と織り合わされて上面側織物を形成するものであり、下面側経糸は下面側緯糸と織り合わされて下面側織物を形成するものである。そして、この上面側織物と下面側織物を織り合わせる接結糸として、経地糸接結糸を用いた。経地糸接結糸とは上下層を織り合わせるために特別に配置したものではなく、上下に配置された上面側経糸、下面側経糸のうち一組以上の経糸を接結機能を有する経地糸接結糸としたものである。
【０００７】
好ましくは経地糸接結糸が、一方の経地糸接結糸が上面側緯糸と織り合わされているところの下側で、もう一方の経地糸接結糸が少なくとも１本の下面側緯糸と織り合わされ、且つ、一方の経地糸接結糸が少なくとも１本の下面側緯糸と織り合わされているところの上側で、もう一方の経地糸接結糸が上面側緯糸と織り合わされ、１組の経地糸接結糸が互いに補完し合って上面側経糸表面組織と下面側経糸表面組織を形成する組織とすると上面側表面、下面側表面組織を崩すことがないため好ましい。
経地糸接結糸は緯糸接結糸に比べ張力が掛かった状態で使用されるため接結力向上の効果が奏される。また、織物組織を崩すことなく上下層を織り合わせることができるため表面性を崩すこともない。本発明において、経地糸接結糸は単独では配置されなく、組を形成する上面側経糸、下面側経糸の両方が経地糸接結糸となる。組になった２本の経地糸接結糸は同じ組織であっても異なる組織であっても構わない。
上面側経糸は上面側緯糸と織り合わされて上面側織物を形成するものであり、下面側経糸は下面側緯糸と織り合わされて下面側織物を形成するものである。そして経地糸接結糸は、上面側緯糸および下面側緯糸と織り合わされて上面側表面組織の一部と下面側表面組織の一部を形成するものである。上面側表面は組になった経地糸接結糸がそれぞれ別の上面側緯糸と織り合わされ、組を形成した経地糸接結糸が協働して上面側完全組織を構成する１本の経糸として機能する組織とすると好ましい。もし同じ上面側緯糸と織り合わされる組織とすると、組になった経地糸接結糸が並列して配置されるため、ろ水空間が塞がれ他とろ水性が変わってしまいマーク発生の原因となり得る。表面性を重視する用途においては、経地糸接結糸に上面側経糸と同径の糸を用いるとよい。また上面側経糸と経地糸接結糸に線径差があると、径の大きい方の糸が上面側表面あるいは下面側表面に突出して、紙にワイヤーマークを付与したり摩耗してしまうことがあり好ましくない。上面側経糸と経地糸接結糸の線径が同じであれば比較的均一な表面を形成することができる。また、上面側組織において経地糸接結糸の組が形成する上面側経糸組織と、上面側経糸が同じ組織としても異なる組織としても構わない。もちろん複数種類の経糸完全組織で構成される上面側完全組織であってもよい。上面側織物組織に関しては特に限定はなく、平織、綾織り、崩し綾織り、サテン織り等その他織物組織であっても構わない。
また、上面側緯糸間に上面側緯糸よりも線径の小さい補助緯糸を配置しても構わない。例えば上面側緯糸と補助緯糸を交互に配置し、補助緯糸が複数本の経糸の上側を通るロングクリンプを形成する部分を有する組織とすることで、緯糸の繊維支持性が向上する効果がある。
【０００８】
下面側織物では組を形成した経地糸接結糸と、下面側経糸が１本の下面側緯糸の下側を通り、次いで複数本の下面側緯糸の上側を通る組織とし、これら経糸が隣接する２本でペアを形成し、同じ下面側緯糸の上下を通る同組織とした。つまり、下面側表面を形成する隣り合う２本の経糸が同時に１本の下面側緯糸を下側から織り込む組織となる。これら２本をペアとし、ペアの経糸を下面側緯糸数分シフトさせて順次配置し下面側完全組織を形成する。そして組を形成する経地糸接結糸と下面側経糸がペアを形成する場合、経地糸接結糸のうちどちらか一方が下面側経糸と同じ下面側緯糸の下側を通る組織とすればよい。下面側緯糸はこれら２本ペアの経糸の上を通った後、複数本の経糸の下側を通って下面側表面にロングクリンプを形成する組織とする。下面側緯糸は隣接する２本の経糸により下側から織り込まれているため、裏面に突出し摩耗体積が増加し耐摩耗性に優れた織物となる。また、それにより一般的に下面側緯糸よりも小径の経地糸接結糸は摩耗しにくくなる。さらに、２本の経糸により織り込まれているため剛性にも優れたものとなる。これら下面側織物を構成する組織は、好ましくは６シャフト以上の偶数シャフトとすればよく、織り組織としては綾織りまたは崩し綾織り等がある。６シャフトよりも少ないシャフト数で構成される織物では、下面側緯糸のロングクリンプが短くなってしまい、本発明の効果を最大限に発揮することができないため４シャフト等は好ましくない。
本発明の以上のような構造とすることにより、表面性、耐摩耗性はもちろんのこと、剛性、走行安定性、ろ水性等、工業用織物に必要とされる諸物性を得ることができるのである。
【０００９】
本発明に使用される糸は用途によって選択すればよいが、例えば、モノフィラメントの他、マルチフィラメント、スパンヤーン、捲縮加工や嵩高加工等を施した一般的にテクスチャードヤーン、バルキーヤーン、ストレッチヤーンと称される加工糸、あるいはこれらをより合わせるなどして組み合わせた糸が使用できる。また、糸の断面形状も円形だけでなく四角形状や星型等の短形状の糸や楕円形状、中空等の糸が使用できる。また、糸の材質としても、自由に選択でき、ポリエステル、ポリアミド、ポリフェニレンサルファイド、ポリフッ化ビニリデン、ポリプロ、アラミド、ポリエーテルエーテルケトン、ポリエチレンナフタレート、ポリテトラフルオロエチレン、綿、ウール、金属等が使用できる。もちろん、共重合体やこれらの材質に目的に応じてさまざまな物質をブレンドしたり含有させた糸を使用しても良い。
抄紙用ワイヤーとしては一般的には、上面側経糸、下面側経糸、経地糸接結糸、上面側緯糸には剛性があり、寸法安定性に優れるポリエステルモノフィラメントを用いるのが好ましい。また、耐摩耗性が要求される下面側緯糸にはポリエステルモノフィラメントとポリアミドモノフィラメントを交互に配置する等、交織するのが剛性を確保しつつ耐摩耗性を向上できて好ましい。
また、織物構成糸の線径については特に限定はないが、上面側経糸、経地糸接結糸、下面側経糸を同じ線径とするとよい。上面側経糸と経地糸接結糸を同じ線径とすることで上面側表面に同径の経糸が配置されるため表面性に優れたものとなる。また、経地糸接結糸と下面側経糸を同径とすることで下面側表面に現れる経糸の摩耗を均一化させることができる。例えば下面側経糸の線径を経地糸接結糸の線径よりも大きくすると、経糸が下面側表面に現れている部分で突出している側の経糸の摩耗が過多となり、線径の大きい下面側経糸が先に摩耗してしまい破断に至ってしまうことがある。下面側経糸と経地糸接結糸を同じ線径とすることで、摩耗をある程度分散させ寿命を延ばす効果が奏される。また上面側緯糸は下面側緯糸よりも小径とすればよく、下面側緯糸は耐摩耗性を向上させるために大径とすればよい。これらの線径については目的や用途によって選択すればよい。
【実施例】
【００１０】
発明の実施の形態を実施例にもとづき図面を参照して説明する。
図１、４、７、１０、１３、１６は最小の繰り返し単位であって、この完全組織が上下左右につながって織物全体の組織が形成される。図２は図１の織物の２本の経地糸接結糸１Ａ、１Ｂの組の断面図と、上面側経糸２ａ、下面側経糸２ｂの組の断面図である。図３は図１の織物の上下に配置された上面側緯糸１´ｕ、下面側緯糸１´ｄの断面図である。図５は図４の織物の２本の経地糸接結糸１Ａ、１Ｂの組の断面図と、上面側経糸２ａ、下面側経糸２ｂの組の断面図である。図６は図４の織物の上下に配置された上面側緯糸１´ｕ、下面側緯糸１´ｄの断面図である。図８は図７の織物の織物の２本の経地糸接結糸１Ａ、１Ｂの組の断面図と、上面側経糸２ａ、下面側経糸２ｂの組の断面図である。図９は図７の織物の上下に配置された上面側緯糸１´ｕ、下面側緯糸１´ｄの断面図である。図１１は図１０の織物の２本の経地糸接結糸１Ａ、１Ｂの組の断面図と、上面側経糸２ａ、下面側経糸２ｂの組の断面図である。図１２は図１０の織物の上下に配置された上面側緯糸１´ｕ、下面側緯糸１´ｄの断面図である。図１４は図１３の織物の２本の経地糸接結糸１Ａ、１Ｂの組の断面図と、上面側経糸２ａ、下面側経糸２ｂの組の断面図である。図１５は図１３の織物の上下に配置された上面側緯糸１´ｕ、下面側緯糸１´ｄの断面図である。図１７は図１６の織物の２本の経地糸接結糸１Ａ、１Ｂの組の断面図と、上面側経糸２ａ、下面側経糸２ｂの組の断面図である。図１８は図１６の織物の上下に配置された上面側緯糸１´ｕ、下面側緯糸１´ｄの断面図である。
そして、図１９は下面側緯糸ショートクリンプを形成する従来例１の織物の意匠図であり、図２０は図１９の織物の２本の経地糸接結糸１Ａ、１Ｂの組の断面図と、上面側経糸２ａ、下面側経糸２ｂの組の断面図である。図２１は図１９の織物の上下に配置された上面側緯糸１´ｕ、下面側緯糸１´ｄの断面図である。
図２２は実施例３と従来例１の織物を用いた耐摩耗性の指標となる網厚減少率を摩耗試験によって求めたグラフであり、図２３は摩耗試験後の実施例３の下面側表面写真であり、図２４は摩耗試験後の実施例３の緯糸に沿った断面写真である。図２５は摩耗試験後の従来例１の下面側表面写真であり、図２６は摩耗試験後の従来例１の緯糸に沿った断面写真である。
【００１１】
意匠図において、経糸はアラビア数字、例えば１、２、３で示し、上面側経糸をａを付した数字、例えば１ａ、２ａ、３ａで示し、下面側経糸をｂを付した数字、例えば１ｂ、２ｂ、３ｂで示し、同じ数字を付したａ、ｂを１つの組とした。そして、経地糸接結糸をＡまたはＢを付した数字、例えば１Ａ、１Ｂ、２Ａ、２Ｂで示し、同じ数字を付したＡ、Ｂを１つの組とした。例えば１Ａと１Ｂを１つの組とし、２Ａ、２Ｂを１つの組とした。組を形成する経地糸接結糸は交互に上面側表面、下面側表面に現れ、協働して上面側、下面側表面組織を形成する。緯糸はダッシュを付したアラビア数字、例えば１´、２´、３´で示し、上面側緯糸をｕを付した数字、例えば１´ｕ、２´ｕ、３´ｕで示した。そして、下面側緯糸をｄを付した数字、例えば１´ｄ、２´ｄ、３´ｄで示し、上面側緯糸と下面側緯糸は上下に配置されているが、配置比率によっては上面側緯糸の下側に下面側緯糸が配置されない場合がある。
また、×印は上面側経糸が上面側緯糸の上側に位置していることを示し、□印は下面側経糸が下面側緯糸の下側に位置していることを示す。◆印は接経地糸結糸が上面側緯糸の上側に位置していることを示し、◇印はその経地糸接結糸が下面側緯糸の下側に位置していることを示す。また●印も接経地糸結糸が上面側緯糸の上側に位置していることを示し、○印はその経地糸接結糸が下面側緯糸の下側に位置していることを示す。また、経糸、緯糸に沿った断面図では組になった経地糸接結糸を区別するために、意匠図上の◆◇印の経地糸接結糸は点で塗りつぶし、●○印の経地糸接結糸は斜線で塗りつぶした。組を形成する２本の経地糸接結糸は意匠図上では、◆◇印の糸が左側、●○印の糸が右側に配置されているが、場合によっては左右を入れ替えてもよく、配置を交互にしてももちろん構わない。
上面経糸と下面側経糸、および上面側緯糸と下面側緯糸は上下に重なって配置されている。意匠図では糸が上下に正確に重なって配置されることになっているが、これは図面の都合上であって実際の織物ではずれて配置されても構わない。また、組を形成する２本の経地糸接結糸は互いにくっつき合って上面側表面で上面側完全組織を構成する１本の経糸として機能する。下面側織物においても同様である。
【００１２】
（実施例１）
本実施例１の織物は、上面側経糸、下面側経糸の組と経地糸接結糸の組を１本交互に配置した１６シャフトの２層織物であって、上面側表面組織を１／１の平織組織とし、下面側表面組織を３本の下面側緯糸の上側を通り、１本の下面側緯糸の下側を通る３／１組織とした。上面側緯糸と下面側緯糸の配置割合は４：３である。
図１の意匠図において、１、３、５、７は上下に配置された２本の経地糸接結糸の組であり、２、４、６、８は上面側経糸、下面側経糸の組であり、経糸の組と経地糸接結糸の組が交互に配置されている。上面側緯糸と下面側緯糸の比率は４：３であり、上面側緯糸４ｕ´、８ｕ´、１２ｕ´、１６ｕ´の下側には下面側緯糸４ｄ´、８ｄ´、１２ｄ´、１６ｄ´は存在していない。それ以外は上面側緯糸と下面側緯糸が上下に配置されている。
図２の２からわかるように上面側経糸２ａは１本の上面側緯糸の上、下を交互に通り、上面側表面に平織組織を形成している。そして、下面側経糸２ｂは１本の下面側緯糸の下側を通った後、連続する３本の下面側緯糸の上側を通る組織が繰り返されている。具体的には上面側経糸２ａは上面側緯糸１´ｕの下、２´ｕの上、３´ｕの下、４´ｕの上、５´ｕの下、６´ｕの上、７´ｕの下、８´ｕの上、９´ｕの下、１０´ｕの上、１１´ｕの下、１２´ｕの上、１３´ｕの下、１４´ｕの上、１５´ｕの下、１６´ｕの上を通って上面側表面に１／１平織組織を形成している。そして、下面側表面では下面側経糸２ｂが下面側緯糸１´ｄの下、連続する３本の２´ｄ、３´ｄ、５´ｄの上側を通り、次いで下面側緯糸６´ｄの下、連続する３本の７´ｄ、９´ｄ、１０´ｄの上側を通り、次いで下面側緯糸１１´ｄの下、連続する３本の１３´ｄ、１４´ｄ、１５´ｄの上側を通る３／１組織の繰返しである。
それに対して、図２の１からわかるように組を形成する経地糸接結糸１のうち、経地糸接結糸１Ａは、上面側緯糸１´ｕの上、２´ｕの下、３´ｕの上、４´ｕの下、５´ｕの上、６´ｕの下、７´ｕの上を通った後、３本の上面側緯糸８´ｕ、９´ｕ、１０´ｕと、下面側緯糸９´ｄ、１０´ｄの間を通り、次いで下面側緯糸１１´ｄの下側を通り、次いで上面側緯糸１２´ｕ、１３´ｕ、１４´ｕと、下面側緯糸１３´ｄ、１４´ｄの間を通り、上面側緯糸１５´ｕの上側を通り、上面側緯糸１６´ｕの下側を通る組織である。もう一方の経地糸接結糸１Ｂは、下面側緯糸１´ｄの下側を通り、次いで上面側緯糸２´ｕ〜５´ｕと、下面側緯糸２´ｄ、３´ｄ、５´ｄの間を通り、次いで１本の下面側緯糸６´ｄの下側を通り、上面側緯糸７´ｕ、８´ｕと下面側緯糸７´ｄの間を通り、次いで上面側緯糸９´ｕの上、１０´ｕの下、１１´ｕの上、１２´ｕの下、１３´ｕの上を通り、上面側緯糸１４´ｕ、１５´ｕ、１６´ｕと下面側緯糸１４´ｄ、１５´ｄの間を通る組織である。
【００１３】
組を形成する経地糸接結糸では、一方の経地糸接結糸が上面側緯糸と織り合わされて上面側組織を形成しているとき、もう一方の経地糸接結糸は少なくとも１本の下面側緯糸と織り合わされて下面側組織を形成している。つまり、一方の経地糸接結糸が下面側表面組織を形成している部分ではもう一方の経地糸接結糸が上面側表面組織を補完し、一方の経地糸接結糸が上面側表面組織を形成している部分ではもう一方の経地糸接結糸が下面側表面組織を補完している。２本の経地糸接結糸が互いに組織を補完し合い、上面側表面組織と下面側表面組織を形成しているため、経地糸接結糸が上面側織物及び下面側織物を行き来しても上面側、下面側表面組織を崩すことがなく表面性に優れたものとなる。本実施例において組になった経地糸接結糸は異なる組織のものであるが、もちろん同じであっても構わない。
そして、これら２本の経地糸接結糸１Ａと１Ｂが協働して、上面側表面では、上面側緯糸１´ｕの上、２´ｕの下、３´ｕの上、４´ｕの下、５´ｕの上、６´ｕの下、７´ｕの上、８´ｕの下、９´ｕの上、１０´ｕの下、１１´ｕの上、１２´ｕの下、１３´ｕの上、１４´ｕの下、１５´ｕの上、１６´ｕの下を通って上面側表面に１／１の平織組織が形成される。同様に、下面側表面では、下面側緯糸１´ｄの下、連続する３本の２´ｄ、３´ｄ、５´ｄの上側を通り、次いで下面側緯糸６´ｄの下、連続する３本の７´ｄ、９´ｄ、１０´ｄの上側を通り、次いで下面側緯糸１１´ｄの下、連続する３本の１３´ｄ、１４´ｄ、１５´ｄの上側を通る３／１組織が形成される。
つまり、本実施例の織物は図１からわかるように、経地糸接結糸の組と上面側経糸によって、上面側表面に１本の上面側緯糸の上、下を交互に通る平織組織が形成される。上面側組織を平織組織とすることで緻密な表面が形成され、表面性、繊維支持性に優れた織物となる。本実施例では、経地糸接結糸の組と上面側経糸組織が同じ組織を形成しているため、上面側表面に均一な平織組織が形成されているが、上面側経糸と経地糸接結糸の組の組織を異なる組織としてもよく複数の上面側の経糸完全組織としてもよい。
【００１４】
下面側表面は、経地糸接結糸１の組と下面側経糸２が同じ下面側緯糸の下側を通り、且つ同じ３／１組織を形成している。これら下面側表面を形成する隣接する２本ペアの経糸１、２の経糸組織を下面側緯糸３本分シフトさせて順次配置することで下面側織物の完全組織を形成している。経糸１、２のペアの隣には下面側緯糸３本分シフトさせ経糸３、４のペアを配置し、その隣の経糸５、６のペア、経糸７、８のペアも順次下面側緯糸３本分シフトさせて配置し完全組織を形成する。
それにより下面側緯糸は図３のように連続する２本の経糸の上を通った後、６本の経糸の下側を通って下面側表面にロングクリンプを形成する組織となる。例えば下面側緯糸１´ｄでは２本の経糸１、２の上側を通り、次いで６本の経糸の下側を通って下面側表面にロングクリンプを形成する組織となる。その他の下面側緯糸に関しても同じであり、連続する２本の経糸の上を通った後、６本の経糸の下側を通って下面側表面にロングクリンプを形成する組織となる。また２本の経糸によって下面側緯糸をしっかりと織り合わせているため剛性に優れ、且つ下面側表面に下面側緯糸のロングクリンプを形成する組織となるため耐摩耗性にも優れる。本実施例のような組織とすることで、表面性、耐摩耗性、剛性、繊維支持性、走行安定性等、工業用織物に必要とされる諸物性を得ることができる。
【００１５】
（実施例２）
本実施例２の織物は、上面側経糸と下面側経糸の組と経地糸接結糸の組を１本交互に配置した１６シャフトの２層織物であって、上面側表面組織を１／３の綾織組織とし、下面側表面組織を３／１組織とした。上面側緯糸と下面側緯糸の配置割合は実施例１と同じ４：３である。
図４の意匠図において、１、３、５、７は上下に配置された２本の経地糸接結糸の組であり、２、４、６、８は上面側経糸、下面側経糸の組であり、経糸の組と経地糸接結糸の組が交互に配置されている。
実施例１と異なる点は、上面側表面組織であり上面側経糸は上面側緯糸と交互に織り合わされて上面側表面に１／３組織を形成しており、組になった２本の経地糸接結糸は、交互に上面側表面に現れて１本の経糸として機能し上面側経糸と同じ１／３組織を形成している。上面側組織を１／３の綾織り組織とすることで緯糸の打ち込み本数を増やすことができ、緻密な表面を形成することができるため、緯糸の繊維支持性に優れた織物となる。
【００１６】
経地糸接結糸においては、一方の経地糸接結糸が上面側緯糸と織り合わされて上面側組織を形成しているとき、もう一方の経地糸接結糸は少なくとも１本の下面側緯糸と織り合わされて下面側組織を形成している。つまり、一方の経地糸接結糸が下面側表面組織を形成している部分ではもう一方の経地糸接結糸が上面側表面組織を補完し、一方の経地糸接結糸が上面側表面組織を形成している部分ではもう一方の経地糸接結糸が下面側表面を補完している。２本の経地糸接結糸が互いに組織を補完し合い、上面側表面組織と下面側表面組織を形成しているのである。
また、下面側織物では、実施例１と同じように経糸が１本の下面側緯糸の下側を通り、次いで３本の下面側緯糸の上側を通る組織からなり、経地糸接結糸の組ではそれらが協働して１本の下面側経糸として機能している。そして、その経地糸接結糸１の隣に配置する経糸２も同じ下面側緯糸の上下を通る同組織とした。これら隣接する２本ペアの経糸１、２の経糸組織を下面側緯糸３本分シフトさせて順次配置することで下面側織物の完全組織を形成した。経糸１、２のペアの隣には下面側緯糸３本分シフトさせ、経糸３、４のペアを配置し、その隣の経糸５、６のペア、経糸７、８のペアも順次下面側緯糸３本分シフトして配置し完全組織を形成する。
それにより下面側緯糸は図６のように連続する２本の経糸の上を通った後、６本の経糸の下側を通って下面側表面にロングクリンプを形成する組織となる。その他の下面側緯糸に関しても同じであり、連続する２本の経糸の上を通った後、６本の経糸の下側を通って下面側表面にロングクリンプを形成する組織となる。また２本の経糸によって下面側緯糸をしっかりと織り合わせているため剛性に優れ、且つ下面側表面に下面側緯糸のロングクリンプを形成する組織となるため耐摩耗性にも優れる。本実施例のような組織とすることで、表面性、耐摩耗性、剛性、繊維支持性、走行安定性等、工業用織物に必要とされる諸物性を得ることができる。
【００１７】
（実施例３）
本実施例３の織物は、経地糸接結糸の組１組に対して、上面側経糸と下面側経糸の組３組を配置した１６シャフトの２層織物であって、上面側表面組織の経糸を１／１の平織組織、２／２のレベル織り組織を交互に配置した組織とし、下面側表面組織を１／３組織とした。上面側緯糸と下面側緯糸の配置割合実施例１と同じ４：３である。
図７の意匠図において、１、５は上下に配置された２本の経地糸接結糸の組であり、２、３、４、６、７、８は上面側経糸、下面側経糸の組であり、経地糸接結糸の組と経糸の組が１：３の割合で配置されている。
上面側経糸は上面側緯糸と交互に織り合わされて上面側表面に１／１の平織組織を形成しているものと、２／２のレベル織を形成しているものがあり、組になった２本の経地糸接結糸は、１／１の平織を形成している。組になった経地糸接結糸は交互に上面側表面に現れて１本の経糸として機能し、平織組織の上面側経糸と同じように１／１組織を形成している。本実施例のように１／１の上面側経糸組織と、２／２の上面側経糸組織を交互に配置した組織とすることで１／１組織で得られる剛性、また２／２組織とすることで得られるろ水性の両方を有する織物となる。このように、上面側織物を形成する経糸組織を複数種類配置したものであってもよい。
【００１８】
経地糸接結糸においては、一方の経地糸接結糸が上面側緯糸と織り合わされて上面側組織を形成しているとき、もう一方の経地糸接結糸は少なくとも１本の下面側緯糸と織り合わされて下面側組織を形成している。つまり、一方の経地糸接結糸が下面側表面組織を形成している部分ではもう一方の経地糸接結糸が上面側表面組織を補完し、一方の経地糸接結糸が上面側表面組織を形成している部分ではもう一方の経地糸接結糸が下面側表面を補完している。２本の経地糸接結糸が互いに組織を補完し合い、上面側表面組織と下面側表面組織を形成しているのである。
また、下面側織物では、実施例１と同じように経糸が１本の下面側緯糸の下側を通り、次いで３本の下面側緯糸の上側を通る組織からなり、経地糸接結糸の組ではそれらが協働して１本の下面側経糸として機能している。そして、その経地糸接結糸１の隣に配置する経糸２も同じ下面側緯糸の上下を通る同組織とした。これら隣接する２本ペアの経糸１、２の経糸組織を下面側緯糸３本分シフトさせて順次配置することで下面側織物の完全組織を形成した。経糸１、２のペアの隣には下面側緯糸３本分シフトさせ経糸３、４のペアの経糸を配置し、その隣の経糸５、６のペア、経糸７、８のペアも順次配置し完全組織を形成する。
それにより下面側緯糸は図９のように連続する２本の経糸の上を通った後、６本の経糸の下側を通って下面側表面にロングクリンプを形成する組織となる。その他の下面側緯糸に関しても同じであり、連続する２本の経糸の上を通った後、６本の経糸の下側を通って下面側表面にロングクリンプを形成する組織となる。また２本の経糸によって下面側緯糸をしっかりと織り合わせているため剛性に優れ、且つ下面側表面に下面側緯糸のロングクリンプを形成する組織となるため耐摩耗性にも優れる。本実施例のような組織とすることで、耐摩耗性、剛性、繊維支持性、走行安定性等、工業用織物に必要とされる諸物性を得ることができる。
【００１９】
（実施例４）
本実施例４の織物は、上面側経糸、下面側経糸の組と経地糸接結糸の組を１本交互に配置した１２シャフトの２層織物であって、上面側表面組織を１／２の綾織組織とし、下面側表面組織を２／１組織とした。上面側緯糸と下面側緯糸の配置割合は１：１である。
図１０の意匠図において、１、３、５は上下に配置された２本の経地糸接結糸の組であり、２、４、６は上面側経糸、下面側経糸の組であり、経地糸接結糸の組と経糸の組が１：１の割合で配置されている。
上面側経糸は上面側緯糸と織り合わされて上面側表面に１／２の綾織組織を形成している。組になった経地糸接結糸は交互に上面側表面に現れて１本の経糸として機能し、上面側経糸と同じ１／２組織を形成している。
経地糸接結糸においては、一方の経地糸接結糸が上面側緯糸と織り合わされて上面側組織を形成しているとき、もう一方の経地糸接結糸は少なくとも１本の下面側緯糸と織り合わされて下面側組織を形成している。つまり、一方の経地糸接結糸が下面側表面組織を形成している部分ではもう一方の経地糸接結糸が上面側表面組織を補完し、一方の経地糸接結糸が上面側表面組織を形成している部分ではもう一方の経地糸接結糸が下面側表面を補完している。２本の経地糸接結糸が互いに組織を補完し合い、上面側表面組織と下面側表面組織を形成しているのである。
【００２０】
また、下面側織物では、経糸が１本の下面側緯糸の下側を通り、次いで２本の下面側緯糸の上側を通る組織からなり、経地糸接結糸の組ではそれらが協働して１本の下面側経糸として機能している。そして、その経地糸接結糸１の隣に配置する経糸２も同じ下面側緯糸の上下を通る同組織とした。これら隣接する２本ペアの経糸１、２の経糸組織を下面側緯糸２本分シフトさせて順次配置することで下面側織物の完全組織を形成した。経糸１、２のペアの隣には下面側緯糸２本分シフトさせ経糸３、４のペアの経糸を配置し、その隣の経糸５、６のペアも順次配置し完全組織を形成する。
それにより下面側緯糸は図１２のように連続する２本の経糸の上を通った後、４本の経糸の下側を通って下面側表面にロングクリンプを形成する組織となる。その他の下面側緯糸に関しても同じであり、連続する２本の経糸の上を通った後、４本の経糸の下側を通って下面側表面にロングクリンプを形成する組織となる。また２本の経糸によって下面側緯糸をしっかりと織り合わせているため剛性に優れ、且つ下面側表面に下面側緯糸のロングクリンプを形成する組織となるため耐摩耗性にも優れる。本実施例のような組織とすることで、耐摩耗性、剛性、繊維支持性、走行安定性等、工業用織物に必要とされる諸物性を得ることができる。
【００２１】
（実施例５）
本実施例５の織物は、上面側経糸、下面側経糸の組と経地糸接結糸の組を１本交互に配置した２０シャフトの２層織物であって、上面側表面組織を２／３組織とし、下面側表面組織を４／１組織とした。上面側緯糸と下面側緯糸の配置割合は実施例１と同じ４：３である。
図１３の意匠図において、１、３、５、７、９は上下に配置された２本の経地糸接結糸の組であり、２、４、６、８、１０は上面側経糸、下面側経糸の組であり、経糸の組と経地糸接結糸の組が交互に配置されている。
上面側経糸は上面側緯糸と織り合わされて上面側表面に２／３組織を形成しており、組になった２本の経地糸接結糸は、交互に上面側表面に現れて１本の経糸として機能し上面側経糸と同じ２／３組織を形成している。
経地糸接結糸においては、一方の経地糸接結糸が上面側緯糸と織り合わされて上面側組織を形成しているとき、もう一方の経地糸接結糸は少なくとも１本の下面側緯糸と織り合わされて下面側組織を形成している。つまり、一方の経地糸接結糸が下面側表面組織を形成している部分ではもう一方の経地糸接結糸が上面側表面組織を補完し、一方の経地糸接結糸が上面側表面組織を形成している部分ではもう一方の経地糸接結糸が下面側表面を補完している。２本の経地糸接結糸が互いに組織を補完し合い、上面側表面組織と下面側表面組織を形成しているのである。
【００２２】
また、下面側織物では、経糸が１本の下面側緯糸の下側を通り、次いで４本の下面側緯糸の上側を通る組織からなり、経地糸接結糸の組ではそれらが協働して１本の下面側経糸として機能している。そして、その経地糸接結糸１の隣に配置する経糸２も同じ下面側緯糸の上下を通る同組織とした。これら隣接する２本ペアの経糸１、２の経糸組織を下面側緯糸１本分シフトさせて順次配置することで下面側織物の完全組織を形成した。経糸１、２のペアの隣には下面側緯糸１本分シフトさせ経糸３、４のペアの経糸を配置し、その隣の経糸５、６のペア、経糸７、８のペア、経糸９、１０のペアも順次配置し完全組織を形成する。
それにより下面側緯糸は図１５のように連続する２本の経糸の上を通った後、８本の経糸の下側を通って下面側表面にロングクリンプを形成する組織となる。その他の下面側緯糸に関しても同じであり、連続する２本の経糸の上を通った後、８本の経糸の下側を通って下面側表面にロングクリンプを形成する組織となる。また２本の経糸によって下面側緯糸をしっかりと織り合わせているため剛性に優れ、且つ下面側表面に下面側緯糸のロングクリンプを形成する組織となるため耐摩耗性にも優れる。本実施例のような組織とすることで、表面性、耐摩耗性、剛性、繊維支持性、走行安定性等、工業用織物に必要とされる諸物性を得ることができる。
【００２３】
（実施例６）
本実施例６の織物は、上面側経糸、下面側経糸の組と経地糸接結糸の組を１本交互に配置した２４シャフトの２層織物であって、上面側表面組織を１／１の平織組織とし、下面側表面組織を５／１組織とした。上面側緯糸と下面側緯糸の配置割合は２：１である。
図１６の意匠図において、１、３、５、７、９、１１は上下に配置された２本の経地糸接結糸の組であり、２、４、６、８、１０、１２は上面側経糸、下面側経糸の組であり、経糸の組と経地糸接結糸の組が交互に配置されている。
上面側経糸は上面側緯糸と交互に織り合わされて上面側表面に１／１平織組織を形成しており、組になった２本の経地糸接結糸は、交互に上面側表面に表れて１本の経糸として機能し上面側経糸と同じ１／１平織組織を形成している。
経地糸接結糸においては、一方の経地糸接結糸が上面側緯糸と織り合わされて上面側組織を形成しているとき、もう一方の経地糸接結糸は少なくとも１本の下面側緯糸と織り合わされて下面側組織を形成している。つまり、一方の経地糸接結糸が下面側表面組織を形成している部分ではもう一方の経地糸接結糸が上面側表面組織を補完し、一方の経地糸接結糸が上面側表面組織を形成している部分ではもう一方の経地糸接結糸が下面側表面を補完している。２本の経地糸接結糸が互いに組織を補完し合い、上面側表面組織と下面側表面組織を形成しているのである。
【００２４】
また、下面側織物では、経糸が１本の下面側緯糸の下側を通り、次いで５本の下面側緯糸の上側を通る組織からなり、経地糸接結糸の組ではそれらが協働して１本の下面側経糸として機能している。そして、その経地糸接結糸１の隣に配置する経糸２も同じ下面側緯糸の上下を通る同組織とした。これら隣接する２本ペアの経糸１、２の経糸組織を下面側緯糸１本分シフトさせて順次配置することで下面側織物の完全組織を形成した。経糸１、２のペアの隣には下面側緯糸１本分シフトさせ経糸３、４のペアの経糸を配置し、その隣の経糸５、６のペア、経糸７、８のペア、経糸９、１０のペア、経糸１１、１２のペアも順次配置し完全組織を形成する。
それにより下面側緯糸は図１８のように連続する２本の経糸の上を通った後、１０本の経糸の下側を通って下面側表面にロングクリンプを形成する組織となる。その他の下面側緯糸に関しても同じであり、連続する２本の経糸の上を通った後、１０本の経糸の下側を通って下面側表面にロングクリンプを形成する組織となる。また２本の経糸によって下面側緯糸をしっかりと織り合わせているため剛性に優れ、且つ下面側表面に下面側緯糸のロングクリンプを形成する組織となるため耐摩耗性にも優れる。本実施例のような組織とすることで、表面性、耐摩耗性、剛性、繊維支持性、走行安定性等、工業用織物に必要とされる諸物性を得ることができる。
【００２５】
（従来例１）
図１９は従来例１の織物の完全組織を示しており、上面側経糸、下面側経糸の組と経地糸接結糸の組を３：１の割合で配置した１６シャフトの２層織物であって、上面側表面組織を１／３組織とし、下面側表面組織を１／１組織とした。上面側緯糸と下面側緯糸の配置割合は２：１である。本従来例は上面側表面組織が１本の上面側緯糸の上側を通り、３本の上面側緯糸の下側を通る１／３綾織り組織であり、下面側表面は畝織り組織であり下面側の隣接する２本の経糸が同じ経糸の上下を通って平織組織を形成している。また組になった経地糸接結糸により補完し合っているため上面側表面組織、下面側表面組織は崩れてはいない。本発明の実施例と異なる点は図２１を見てもわかるとおり下面側緯糸は２本の経糸の上側を通り、次いで２本の経糸の下側を通る組織である。この組織は下面側緯糸が下面側表面にショートクリンプを形成するため耐摩耗性には劣る。
【００２６】
「耐摩耗性比較試験」
本発明の実施例３と従来例１を用いて耐摩耗性の比較試験を行った。下面側緯糸のクリンプ長さの違いによる耐摩耗性を比較するため、実施例３、従来例１の下面側緯糸線径、線材、打ち込み本数は同じとした。
上面側経糸、下面側経糸、経地糸接結糸：０．１７ｍｍ（ＰＥＴ）
上面側緯糸：０．１７ｍｍ（ＰＥＴ）
下面側緯糸：０．２２ｍｍ（ＰＥＴ）
打ち込み本数９５本
組織については、実施例３は下面側緯糸が２本の経糸の上側を通り、次いで６本の経糸の下側を通り、下面側表面に経糸６本分のロングクリンプを形成する組織とし、従来例１は下面側緯糸が２本の経糸の上側を通り、次いで２本の経糸の下側を通り、下面側表面に経糸２本分のショートクリンプを形成する組織とした。
摩耗試験は抄紙を想定し、回転するセラミックロールにそれぞれの織物サンプルを一定張力で張架し、そのロールと接触している織物上に炭酸カルシウム２％スラリーを一定量供給し、５分間隔３０分間の網厚減少量から網厚減少率を算出し、ロール接触面の下面側緯糸の摩耗状態を観察した。
図２２は網厚減少率を示したグラフであり、図２３は試験終了後の本実施例の下面側表面の写真、図２４は試験終了後の緯糸に沿った断面写真、図２５は試験終了後の本実施例の下面側表面の写真、図２６は試験終了後の緯糸に沿った断面写真が示されている。  
試験結果は、図２２を見てわかるように従来例１の方が実施例３よりも網厚減少率が高く傾きも急であり、時間が経過していく毎にその差が顕著になってきている。これは下面側緯糸のクリンプ長さの違いによるものであり、本実施例のように下面側緯糸をロングクリンプとする方が摩耗が分散し下面側緯糸の摩耗が少ないことを表している。また、図２３の本実施例の下面側表面写真と、図２５の従来例の下面側表面写真を比べてもわかるように、３０分後には従来例の織物は下面側を構成する経糸の一部が破断している程摩耗が激しい。それに対して、本実施例の織物では緯糸のロングクリンプが摩耗を受け持っているため経糸の摩耗はまだ発生していなく、図２４の緯糸に沿った断面図からもわかるように経糸に達するまでまだしばらく掛かりそうである。このような結果からも、下面側緯糸ロングクリンプを形成する本実施例は、従来の下面側緯糸ショートクリンプを形成する従来例よりも耐摩耗性に優れているといえる。
【産業上の利用可能性】
【００２７】
要求の厳しい抄紙用ワイヤーであっても、紙に織物のワイヤーマークを転写しにくく、また過酷な環境下においても好適に使用できる程度の耐摩耗性、剛性、そして繊維支持性、製紙の歩留まりの向上、良好なろ水性、寸法安定性、走行安定性等を有し、良好な紙を製造するために必要な条件を使用末期まで長期間使用することができる。
【図面の簡単な説明】
【００２８】
【図１】本発明の実施例１の工業用二層織物の意匠図である。
【図２】図１の経地糸接結糸１の組、および上面側経糸２と下面側経糸２の組の断面図である。
【図３】図１の緯糸１´の断面図である。
【図４】本発明の実施例２の工業用二層織物の意匠図である。
【図５】図４の経地糸接結糸１の組、および上面側経糸２と下面側経糸２の組の断面図である。
【図６】図４の緯糸１´の断面図である。
【図７】本発明の実施例３の工業用二層織物の意匠図である。
【図８】図７の経地糸接結糸１の組、および上面側経糸２と下面側経糸２の組の断面図である。
【図９】図７の緯糸１´の断面図である。
【図１０】本発明の実施例４の工業用二層織物の意匠図である。
【図１１】図１０の経地糸接結糸１の組、および上面側経糸２と下面側経糸２の組の断面図である。
【図１２】図１０の緯糸１´の断面図である。
【図１３】本発明の実施例５の工業用二層織物の意匠図である。
【図１４】図１３の経地糸接結糸１の組、および上面側経糸２と下面側経糸２の組の断面図である。
【図１５】図１３の緯糸１´の断面図である。
【図１６】本発明の実施例６の工業用二層織物の意匠図である。
【図１７】図１６の経地糸接結糸１の組、および上面側経糸２と下面側経糸２の組の断面図である。
【図１８】図１６の緯糸１´の断面図である。
【図１９】従来例１の工業用二層織物の意匠図である。
【図２０】図１９の経地糸接結糸１の組、および上面側経糸２と下面側経糸２の組の断面図である。
【図２１】図１９の緯糸１´の断面図である。
【図２２】実施例３と従来例１の摩耗試験による網厚減少率を示したグラフである。
【図２３】摩耗試験後の実施例３の下面側表面写真である。
【図２４】摩耗試験後の実施例３の緯糸に沿った断面写真である。
【図２５】摩耗試験後の従来例１の下面側表面写真である。
【図２６】摩耗試験後の従来例１の緯糸に沿った断面写真である。
【符号の説明】
【００２９】
１、２、３・・・１２  経地糸接結糸の組、あるいは上面側経糸と下面側経糸の組
１´〜２４´  上面側緯糸、下面側緯糸
【図１】
2006152462.tif 000003
【図２】
2006152462.tif 000004
【図３】
2006152462.tif 000005
【図４】
2006152462.tif 000006
【図５】
2006152462.tif 000007
【図６】
2006152462.tif 000008
【図７】
2006152462.tif 000009
【図８】
2006152462.tif 000010
【図９】
2006152462.tif 000011
【図１０】
2006152462.tif 000012
【図１１】
2006152462.tif 000013
【図１２】
2006152462.tif 000014
【図１３】
2006152462.tif 000015
【図１４】
2006152462.tif 000016
【図１５】
2006152462.tif 000017
【図１６】
2006152462.tif 000018
【図１７】
2006152462.tif 000019
【図１８】
2006152462.tif 000020
【図１９】
2006152462.tif 000021
【図２０】
2006152462.tif 000022
【図２１】
2006152462.tif 000023
【図２２】
2006152462.tif 000024
【図２３】
2006152462.tif 000025
【図２４】
2006152462.tif 000026
【図２５】
2006152462.tif 000027
【図２６】
2006152462.tif 000028